(57)【特許請求の範囲】
【請求項１】
Ｃ：０．１５％（質量％の意味、以下同じ）以下（０％を含まない）、Ｓｉ：０．０５％以下（０％を含む）、Ｍｎ：０．３〜２％、Ｐ：０．２％以下（０％を含む）、Ｓ：０．０８〜０．５％、Ａｌ：０．０５％以下（０％を含む）を夫々含有すると共に、Ｎの含有量が０．０１％以下であり、残部がＦｅおよび不可避的不純物であり、且つフェライト結晶粒度がＪＩＳ  Ｇ  ０５５２による粒度番号で７．６〜１１．０番であることを特徴とする冷間引き抜き加工後の真直性に優れた鋼材。
【請求項２】
更に、Ｐｂ：０．４％以下（０％を含まない）、Ｂｉ：０．４％以下（０％を含まない）、Ｔｅ：０．２％以下（０％を含まない）、Ｓｅ：０．３％以下（０％を含まない）、Ｓｎ：０．４％以下（０％を含まない）およびＩｎ：０．４％（０％を含まない）よりなる群から選択される１種以上を含有するものである請求項１に記載の鋼材。
【請求項３】
請求項１または２に記載の鋼材を製造するに当たり、８００℃以上の温度で熱間加工を終了した後、８００〜６００℃の温度範囲を冷却速度０．５〜３．０℃／秒で冷却することを特徴とする冷間引き抜き加工後の真直性に優れた鋼材の製造方法。
【発明の詳細な説明】
【０００１】
【発明の属する技術分野】
本発明は、産業機械などで用いられる高精度、高速搬送用ローラのうち、印刷機や複写機で用いられる各種紙送りローラや紙幣送りローラ等の送給、排紙ローラ軸に使用される線材や棒鋼等の鋼材、およびその製造方法に関するものであり、殊に冷間引き抜き加工後の真直性に優れた鋼材、およびこうした鋼材を製造する為の有用な方法に関するものである。
【０００２】
【従来の技術】
近年、複写機や印刷機の高速化や多色刷り化（カラー化）が進められるに伴って、高い紙送り精度が重要視される様になっており、こうしたことから上記産業機械で用いられる送給、排紙ローラにも高い精度が望まれている。
【０００３】
上記の様な送給、排紙ローラを製造するに当たっては、まず線状圧延鋼材を冷間引き抜き加工および矯正した棒鋼を、所定に長さに切断してローラ軸部である丸棒が作製されるが、こうした製造方法においてローラ軸部の紙送り精度を高めるためにこれまで様々な技術が提案されている。
【０００４】
こうした技術の一つとして、例えば特開平１１−２０９６２号には、金属製丸棒円周面に塑性加工によって複数のスパイク状突起を形成することで、紙とのグリップ性を高めて紙送り精度を高めることが開示されている。また特開平１０−３２９９７１号には、金属製丸棒表面にアルミナや炭化珪素等の砥粒を固着することによって紙とのグリップ性を高めて紙送り精度を高める技術が提案されている。更に、特開平８−３０１４９６号には、金属製丸棒表面をゴムで覆うことによって、紙とのグリップ性を増加させて精度の高い送給性が達成されることが示されている。
【０００５】
しかしながらこれまで提案されている上記各技術は、いずれもその表面性状を調整するという観点からなされたものであり、その素材となる丸棒の特性について検討したものではない。即ち、紙送り精度を高めるためには、そもそもローラ軸部に用いられる丸棒が真っ直であること、換言すれば冷間引き抜き加工後の真直性が高いことが基本的に重要な特性となるのであるが、こうした観点から検討された技術はこれまで殆ど提案されていないのが実状である。こうした技術として、わずかに特開平４−１６８２４４号には、機械構造用鋼中の窒素をＡｌによってＡｌＮとして固定し、固溶窒素を低減することによって真直性を向上させる技術が提案されているのみである。
【０００６】
【発明が解決しようとする課題】
本発明はこの様な状況の下でなされたものであり、その目的は、送給、排紙ローラで問題となっている高い紙送り精度を達成するために必要なローラ軸部の真直性（冷間引き抜き加工後の真直性）を改善した鋼材、およびこの様な鋼材を製造するための有用な方法を提供することにある。
【０００７】
【課題を解決するための手段】
上記目的を達成し得た本発明の鋼材とは、フェライト結晶粒度がＪＩＳ  Ｇ  ０５５２による粒度番号で１１．０番以下であり、且つＮの含有量が０．０１％以下である点に要旨を有するものである。
【０００８】
本発明の鋼材は主に各種快削鋼を対象とするものであるが、その基本的な化学成分組成としては、Ｃ：０．１５％以下（０％を含まない）、Ｓｉ：０．０５％以下（０％を含む）、Ｍｎ：０．３〜２％、Ｐ：０．２％以下（０％を含む）、Ｓ：０．０８〜０．５％、Ａｌ：０．０５％以下（０％を含む）を夫々含有するものが挙げられ、これによって鋼材に被削性を具備することができる。
【０００９】
また本発明の鋼材には、必要によって、Ｐｂ：０．４％以下（０％を含まない）、Ｂｉ：０．４％以下（０％を含まない）、Ｔｅ：０．２％以下（０％を含まない）、Ｓｅ：０．３％以下（０％を含まない）、Ｓｎ：０．４％以下（０％を含まない）およびＩｎ：０．４％以下（０％を含まない）よりなる群から選択される1種以上を含有することも有効である。
【００１０】
一方、本発明の鋼材を製造するに当たっては、８００℃以上の温度で熱間加工を終了した後、８００〜６００℃の温度範囲を冷却速度３．０℃／秒以下で冷却する様にすれば良い。
【００１１】
【発明の実施の形態】
圧延鋼材を冷間引き抜き加工および矯正して得られた磨き棒鋼に曲がりが生じる主な原因は、冷間加工後の磨き棒鋼表層部に残存する残留応力に起因していると考えられた。そこで本発明者らは、上記の様な残留応力を低減するという観点から検討した。その結果、残留応力を低減する為には鋼材の加工硬化率を小さくすることが有効であり、その為にはフェライト結晶粒径を適正値にすると共に、窒素含有量を低減すれば良いことを見出し、本発明を完成した。
【００１２】
送給、排紙ローラ軸用に使用される圧延鋼材には、コイル状に巻かれた線材を使用するので、コイル状に丸まった圧延鋼材内側表層部は、圧延鋼材中心部（軸心部）に比べて縮んでいる。例えば図１に示す様に、中心線長さをＳ、内側表層部の縮んでいる長さをεとすると（即ち、内側表層部の長さはＳ−ε）、外側表層部は長さεだけ伸びていることになる（即ち、外側表層部の長さはＳ＋ε）。そして、こうした状態の圧延鋼材を延ばして冷間引き抜き加工し、塑性変形してＬだけ伸びた棒鋼が得られたとしても、もともと内側表層部と外側表層部には、下記（１）式で示される量の伸びの差（２ε）が存在することになる（図２）。
（Ｓ＋ε＋Ｌ）−（Ｓ−ε＋Ｌ）＝２ε    ……（１）
【００１３】
従って、冷間引き抜き加工で塑性変形→弾性回復した引き抜き棒鋼の表層部には、上記した伸びの差（２ε）に起因する残留応力が生じる為に、引き抜き棒鋼に曲がりが発生するのである。そして、この様な引き抜き棒鋼を矯正機にかけて磨き棒鋼にして曲がり量を低減したとしても、鋼材の真直性を改善するための根本的な解決手段にはなり得ないのである。
【００１４】
こうしたことから、上記の課題を解決するための手段としては、応力−歪み曲線の塑性変形領域の傾きｄε／ｄσを小さくし、２εに起因する応力をできるだけ低く抑えることが肝要である。言い換えれば、加工硬化率をできるだけ小さくすることが必要である。そしてその為には、まずフェライト結晶粒径を大きくすること（フェライト結晶粒度番号を小さくすること）が重要であり、またその第２の手段として加工硬化率増大を引き起こす成分である窒素を鋼材中から極力抑制することが重要であることを見出したのである。
【００１５】
本発明の鋼材は、上述した観点からフェライト結晶粒度をＪＩＳ  Ｇ  ０５５２による粒度番号で１１．０番以下、Ｎの含有量を０．０１％以下に規定したものであるが、これらの範囲限定理由は下記の通りである。
【００１６】
フェライト結晶粒度：ＪＩＳ  Ｇ  ０５５２による粒度番号で１１．０番以下フェライト結晶粒度（フェライト粒径）は、加工硬化率を低下させるのに有効なパラメータであり、フェライト結晶粒度番号が１１．０番を超えると加工硬化率が高くなり過ぎて、冷間引き抜き加工並びに矯正後磨き棒鋼の曲がり量が大きくなってしまう。尚、フェライト結晶粒度番号の好ましい上限値は、９．８番である。
【００１７】
図３は、フェライト結晶粒度番号と真直性合格率の関係を示したグラフである。ここで真直性合格率とは、曲がり量５０μｍ以下の鋼材の割合を合格としてパーセントで表したものである。この図３から明らかな様に、フェライト結晶粒度番号が１１．０以下で合格率９０％を達成しており、９．８番以下でほぼ１００％の合格率が得られていることが分かる。
【００１８】
Ｎ：０．０１％以下
本発明者らが、冷間加工並びに矯正を行なった磨き棒鋼の曲がり量と鋼中の固溶Ｎ量［Ｎ］の関係について調べたところ、鋼中の固溶［Ｎ］が多いほど磨き棒鋼の曲がり量が大きくなることが判明したのである。鋼中の固溶［Ｎ］の多量な存在は、鋼材の加工硬化を増大させるので、コイル状に巻かれた鋼材を冷間引き抜き加工すると、表面加工によって鋼表層部円周方向各部位で大きく異なった残留応力が生じ、冷間引き抜き加工後に矯正加工を施しても曲がりが多く残留する要因となると考えられる。この様な磨き棒鋼の曲がりを残存させないためには、鋼中に含まれる固溶［Ｎ］は極力低減させる必要がある。本発明ではこうした観点から、鋼中のＮ含有量を０．０１％以下と規定した。尚、Ｎ含有量は好ましくは０．００８％以下とするのが良く、この範囲とすることによって本発明の効果が最大限に達成される。
【００１９】
図４は、鋼中のＮ含有量と真直度合格率（合格率の評価は上記の通り）の関係を示したグラフである。この図４から明らかな様に、Ｎ含有量が０．０１％以下で合格率９０％を達成しており、０．００８％以下でほぼ１００％の合格率が得られていることが分かる。
【００２０】
本発明の鋼材は主に各種快削鋼を対象とするものであるが、その基本的な成分であるＣ，Ｓｉ，Ｍｎ，Ｐ，Ｓ，Ａｌの好ましい範囲およびその理由は下記の通りである。
【００２１】
Ｃ：０．１５％以下（０％を含まない）
Ｃは、所定の強度を付与して切削後の表面性状（仕上げ面粗さ）を良好にするのに有効な元素である。しかしながら、過剰に含有させると硬くなり過ぎて、工具寿命が悪くなるので、０．１５％以下にするのが良い。尚Ｃ含有量のより好ましい下限は０．０５％であり、より好ましい上限は０．１０％である。
【００２２】
Ｓｉ：０．０５％以下（０％を含む）
Ｓｉはできるだけ少ない方が好ましく、その含有量が過剰になるとフェライトを固溶強化するため加工硬化し、真直性に悪影響を及ぼすことになる。またＳｉ含有量が過剰であると、溶解時の鋼中酸素濃度が低下してＭｎＳ中の酸素濃度が低下して、ＭｎＳの形態が被削性に不利なものとなり、仕上げ面粗さが粗くなる。こうした観点から、Ｓｉ含有量は０．０５％以下に抑制することが好ましい。尚Ｓｉ含有量のより好ましい上限は０．０３％であり、更に好ましくは０．０１％以下とするのが良い。
【００２３】
Ｍｎ：０．３〜２％
Ｍｎは所定の強度を付与するのに有効な元素であるが、０．３％未満であるとＦｅＳが生成して圧延中に液相が生じるので、割れが生じ易くなる。こうした観点からＭｎ含有量は０．３％以上とすることが好ましいが、切り屑分断性に寄与するＭｎＳを形成する以上にＭｎを加えると、フェライト固溶によって加工硬化を引き起こし、真直性に悪影響を及ぼすため、Ｓ量に合わせて２％以下にするのが良い。尚Ｍｎ含有量のより好ましい下限は０．５％であり、より好ましい上限は１．５％である。
【００２４】
Ｐ：０．２％以下（０％を含む）
Ｐは加工硬化率を上げるため、Ｐを含有させると冷間引き抜き加工並びに矯正した磨き棒鋼表面に残留応力が生じ易くなる。また、鋼材の硬さを高めて工具寿命を短くすることから、できるだけ少ない方が好ましい。Ｐ含有量が０．２％以下では真直性に対する実質的な悪影響が表れないので、Ｐ含有量は少なくとも０．２％以下にするのが良い。尚Ｐ含有量のより好ましい上限は、０．１％であり、この範囲ではＰによる工具寿命への悪影響は殆ど現れない。
【００２５】
Ｓ：０．００８〜０．５％
Ｓは、被削性改善の為に添加されるが、０．００８％未満では、仕上げ面粗さが粗くなる。Ｓ含有量は０．１５％以上であることがより好ましいが、Ｓ含有量が過剰になって０．５％を超えると、表面疵が多くなってしまう。尚Ｓ含有量のより好ましい上限は、０．４％である。
【００２６】
Ａｌ：０．０５％以下（０％を含む）
ＡｌはＮをＡｌＮとして固定する為に添加してもよいが、このＡｌＮはピンチ効果として転位の移動を妨げるので、上記固溶［Ｎ］よりは小さいとは言え、冷間引き抜き加工および矯正加工を施しても曲がり量に影響を及ぼすことがある。こうした観点から、その含有量は０．０５％以下とするのが良い。また、Ａｌの含有量が０．０５％を超えて過剰になると、多量のＡｌＮが析出することによる加工硬化増加を招くばかりか、溶解時の鋼中酸素濃度が低下してＭｎＳ中の酸素濃度が低下するので、ＭｎＳの形態が被削性に不利なものとなって、仕上げ面粗さが粗くなる。尚Ａｌ含有量のより好ましい上限は０．０１％であり、更に好ましくは０．００５％以下とするのが良い。
【００２７】
本発明の鋼材として快削鋼を適用した場合の基本的な化学成分組成は上記の通りであり、残部は実質的にＦｅからなるものであるが、必要によって、Ｐｂ，Ｂｉ，Ｔｅ，Ｓｅ，ＳｎおよびＩｎよりなる群から選択される1種以上を添加することも有効であり、これらはいずれも被削性向上に寄与する。これらを添加するときの各成分の範囲限定理由は下記の通りである。
【００２８】
Ｐｂ：０．４％以下（０％を含まない）
Ｐｂは被削性改善の為に添加されるが、Ｐｂ含有量が過剰になって０．４％を超えると熱間加工性が悪くなり、圧延材の表面疵が多くなってしまう。尚Ｐｂ含有量の好ましい上限は０．３％である。
【００２９】
Ｂｉ：０．４％以下（０％を含まない）
Ｂｉも鋼の被削性を向上させるのに有効な元素であるが、Ｂｉを過剰に含有させて０．４％を超えると熱間加工性が悪くなり、圧延材の表面疵が多くなってしまう。尚Ｂｉの好ましい上限は０．３％である。
【００３０】
Ｔｅ：０．２％以下（０％を含まない）
ＴｅはＳと共にＭｎとの化合物Ｍｎ（Ｔｅ，Ｓ）を形成し、被削性を向上させる元素であるが、Ｔｅの含有量が０．２％を超えると熱間加工性が低下し、圧延材の表面疵が生じてしまう。尚Ｔｅの好ましい上限は０．１５％である。
【００３１】
Ｓｅ：０．３％以下（０％を含まない）
ＳｅはＳと共にＭｎとの化合物Ｍｎ（Ｓｅ，Ｓ）を形成し、被削性を向上させる元素であるが、Ｓｅの含有量が０．３％を超えると高温硬度が高くなってかえって被削性が低下してしまう。尚Ｓｅの好ましい上限は０．２％である。
【００３２】
Ｓｎ：０．４％以下（０％を含まない）
Ｓｎも被削性改善の為に有効な元素であるが、Ｓｎの含有量が過剰になって０．４％を超えると熱間加工性が悪化し、圧延材の表面疵が多くなってしまう。尚Ｓｎの好ましい上限は０．３％である。
【００３３】
Ｉｎ：０．４％以下（０％を含まない）
Ｉｎも被削性改善の為に有効な元素であるが、Ｉｎの含有量が過剰になって０．４％を超えると熱間加工性が悪化し、圧延材の表面疵が多くなってしまう。尚Ｉｎの好ましい上限は０．３％である。
【００３４】
本発明の鋼材には、上記成分以外にもＣｒ，Ｎｉ，Ｖ，Ｔｉ，Ｎｂ等を含有させることも有効であり、これらは高強度化に寄与するが、これらの元素を含有させるときには真直性および工具寿命の観点から各々１％以下とすることが好ましい。
【００３５】
尚本発明の鋼材には、上記の各種成分以外にもその特性を阻害しない程度の微量成分を含み得るものであり、こうした快削鋼も本発明の技術的範囲に含まれるものである。こうした微量成分としては、Ｂ，Ｏ等の許容成分や、Ｃｕ，Ｃａ，Ｍｇ，Ａｓ，希土類元素等の不純物、特に不可避的不純物が挙げられる。
【００３６】
一方、本発明の鋼材を製造するに当たっては、８００℃以上の温度で熱間加工を終了した後、８００〜６００℃の温度範囲を冷却速度３．０℃／秒以下で冷却する様にすれば良いが、この製造方法における各要件の規定理由は次の通りである。
【００３７】
まず、熱間加工終了温度（熱間圧延仕上げ終了温度）が８００℃未満では、冷却しても所望のフェライト結晶粒を得ることができない。こうしたことから本発明方法では、少なくとも熱間加工終了温度を８００℃以上となる様に調整する必要があるが、フェライト結晶粒度番号を９．８番以下とする為には、好ましくは熱間加工終了温度を８５０℃以上とするのが良い。
【００３８】
また、本発明ではフェライト結晶粒を大きくする為には、熱間加工後に８００〜６００℃の温度範囲を冷却速度３．０℃／秒以下で冷却する必要がある。このときの冷却速度が３．０℃／秒を超えると、フェライト結晶粒が大きくならず、冷間引き抜き加工および矯正後の磨き棒鋼の曲がり量が大きいままである。こうした観点から、上記冷却速度は３．０℃／秒以下となる様に調整する必要があるが、フェライト結晶粒度番号を９．８番以下とする為には、上記冷却速度は好ましくは１．９℃／秒以下とするのが良い。尚、冷却速度３．０℃／秒以下で冷却する温度範囲を８００〜６００℃としたのは、この温度域に存在するγ／α変態点近傍の冷却速度がフェライト粒粗大化に大きな影響を与えるからである。
【００３９】
以下本発明を実施例によって更に詳細に説明するが、下記実施例は本発明を限定する性質のものではなく、前・後記の趣旨に徴して設計変更することはいずれも本発明の技術的範囲に含まれるものである。
【００４０】
【実施例】
下記表１，２に示す化学成分組成の各種快削鋼を準備し、これらを下記表３，４に夫々示す熱間圧延仕上げ温度で圧延を終了すると共に、８００〜６００℃の温度範囲を各種冷却速度で冷却して９．５ｍｍφの供試材とした。
【００４１】
【表１】
0004516203.tif 000002
【００４２】
【表２】
0004516203.tif 000003
【００４３】
得られた供試材について、フェライト結晶粒度番号および真直性について調査した。このときフェライト結晶粒度番号は、各圧延材から任意に１０箇所抜き取ったサンプルの横断面を、表層部から中心方向で直径の１／４深さ入った領域の粒度をＪＩＳ  Ｇ  ０５５２に準拠して測定し、その平均値を求めたものである。
【００４４】
固溶［Ｎ］量は、次の様にして測定される。まず、化学分析によって鋼中Ｎ量▲１▼を測定する。次に、抽出残渣法によってＡｌＮの量を分析してＡｌと結合しているＮ量▲２▼を求める。それらの差（▲１▼−▲２▼）が固溶［Ｎ］量となる。ここで、固溶［Ｎ］量と鋼中のＮ含有量との関係を実験で調べてみると、図５に示す様に、それらの間には直線的な対応関係があるが分かった。従って、磨き棒鋼の曲がりを残存させないための条件として、固溶［Ｎ］量の代りに鋼中のＮ含有量で規定しても良いことが分かる。尚、上記残渣法でＡｌＮ量を分析するに当たっては、まず１０％のアセチルアセトン系電解液を用いて鋼材を溶かし、得られた溶液をメッシュサイズ０．２μｍのフィルターで吸収濾過して残渣を抽出した。この残渣を用いて中和滴定法でＡｌＮを定量した。
【００４５】
次に、真直性については、前述した真直度合格率によって評価したが、この真直度合格率は次の手順で算出した。まず９．５ｍｍφの供試材から、８．０ｍｍφの磨き棒鋼を作製した。このときの矯正は、伸線に引き続き２ロール矯正機を使用して行なった。次に、磨き棒鋼を５００ｍｍ長さに切断後、スパン４００ｍｍのＶブロック上に置いて回転させることで、中央部に配した変位測定用レーザによって磨き棒鋼の曲がりを測定した。
【００４６】
このとき、磨き棒鋼が曲がっていれば、磨き棒鋼の回転につれて前記中央部に変位が生じるので、変位測定用レーザの検出値は一定とならない。そこで、磨き棒鋼を数回転させる間のその検出値の最大値から最小値を差し引いた値を磨き棒鋼の変位量として求め、その変位量をここでは曲がり量と定義した。測定本数は各磨き棒鋼から任意に１００本ずつ行ない、曲がり量５０μｍ以下のものを合格としてその割合とパーセントで求めた。また得られた圧延材の表面状態と磨き棒鋼被削性の評価は、下記の様にして行なった。これらの結果を、下記表３，４に一括して示す。
【００４７】
（圧延材の表面状態）
表面疵等が無ければ○、有れば×と評価した。
（磨き棒鋼被削性）
下記の切削試験（旋削加工）条件で切削加工した後、仕上げ面粗さで良否（○、×）を評価した。
工  具  ：Ｐ１０
切削速度：１５０ｍ／ｍｉｎ
送  り  ：０．０５ｍｍ／ｒｅｖ
切り込み：２．０ｍｍ
【００４８】
【表３】
0004516203.tif 000004
【００４９】
【表４】
0004516203.tif 000005
【００５０】
これらの結果から、次の様に考察できる。Ａ１〜Ａ６は、Ｎ含有量を変えた結果を示したものである。このうちＡ１〜Ａ４は、Ｎ含有量が本発明で規定する範囲を満足するものであるので、真直度合格率で９２％以上が得られている。これに対し、Ｎ含有量が本発明で規定する範囲を超えるＡ５（Ｎ：０．０１２５％）では、加工硬化による曲がり量が大きく真直合格率が７４％となっており、また同じくＡ６（Ｎ：０．０１５１％）に関しては真直合格率が６３％にしかなっていない。
【００５１】
Ｂ１〜Ｂ２１は、フェライト結晶粒度を変えた結果を示したものである。このうち本発明で規定するフェライト結晶粒度番号を大きく上回るＢ１では、真直度合格率が５３％しか得られなかった。これは、結晶粒径が小さくなり過ぎて、加工硬化が大きくなった為と考えられる。また、Ｂ２，Ｂ９〜Ｂ１１，Ｂ１６，Ｂ１７，Ｂ１９およびＢ２０は、本発明で規定するフェライト結晶粒度番号を上回っていたので、真直度合格率は９０％未満になっていた。
【００５２】
これに対し、Ｂ３〜Ｂ８，Ｂ１２〜Ｂ１５，Ｂ１８およびＢ２１では、フェライト結晶粒度番号が１１．０番以下となっており、真直度合格率が９０％以上であり、特にＢ３〜Ｂ５，Ｂ１２〜Ｂ１５およびＢ１８では、フェライト結晶粒度番号が９．８番以下となっている為、真直度合格率がほぼ１００％近くまで達していた。
【００５３】
Ｃ１〜Ｃ４は、Ｓｉ含有量を変えた結果を示したものである。Ｓｉはフェライトの固溶強化を引き起こす為に、Ｓｉ含有量が本発明の好ましい上限値である０．０５％を超えるＣ３，Ｃ４では、被削性に不利なＭｎＳ形態であったため、仕上げ面粗さが粗くなり被削性が低下した。またフェライト中への固溶加工硬化を引き起こしたため、真直度合格率も若干低い値を示した（各々９４％、９１％）。
【００５４】
Ｄ１〜Ｄ５は、Ｍｎ含有量を変えた結果を示したものである。このうちＤ２，Ｄ３およびＤ４は、Ｍｎ含有量が本発明の好ましい範囲内にあるので真直度合格率が９０％以上を達成したが、本発明で規定する上限を超えるＤ５では、ＭｎＳが多く析出しているので圧延材表面に疵が多く発生した。また、Ｍｎ含有量が本発明の好ましい下限値を下回るＤ１は、真直度合格率が９９％を得たが、圧延時に多量の液相ＦｅＳによる表面疵が発生した。
【００５５】
Ｅ１〜Ｅ３は、Ｐ含有量を変えた結果を示したものである。本発明の好ましい上限を超えるＥ３のものでは鋼材硬度上昇よる工具寿命低下により、仕上げ面粗さも劣化した。またフェライト中への固溶加工硬化を起こしたため、真直度合格９２％と若干低い値を示した。
【００５６】
Ｆ１〜Ｆ３は、Ａｌ含有量を変えた結果を示したものである。Ａｌ含有量が本発明の好ましい上限値を超えるＦ３では、ＭｎＳが酸素濃度低下によって被削性に不利な形態を呈したため、仕上げ面粗さが粗くなった。また多量のＡｌＮ粒の析出により加工硬化を引き起こたため、真直度合格率も９３％と若干低い値を示した。
【００５７】
Ｇ１〜Ｇ７は、Ｐｂ添加による影響を調べたものであるが、Ｐｂ含有量が本発明の好ましい上限値の０．４％以下であるＧ１〜Ｇ５のものは、真直度合格率が９７％以上を得ることができた。しかしながら、Ｎ含有量が本発明で規定する０．０１％を超えるＧ６（Ｎ：０．０１２９％）では、真直合格率が７０％しか得られなかった。また、フェライト結晶粒度番号が本発明で規定する１１番を超えるＧ７（結晶粒度番号：１２．３番）では、真直度合格率が５６％しか得られなかった。
【００５８】
Ｈ１〜Ｈ６は、Ｂｉ含有量を変えた結果を示したものである。Ｂｉ含有量が本発明の好ましい上限値の０．４％以下であるＨ１〜Ｈ４では、真直度合格率が９９％以上を得ることができた。しかしながら、Ｎ含有量が本発明で規定する０．０１％を超えるＨ５（Ｎ：０．０１５９％）では、真直度合格率が５９％であった。また、フェライト結晶粒度番号が本発明で規定する１１番を超えるＨ６（結晶粒度：１２．４番）では、真直度合格率が５１％しか得られなかった。
【００５９】
Ｊ１〜Ｊ１８は、各種快削元素（Ｐｂ，Ｂｉ，Ｔｅ，Ｓｅ，Ｓｎ，Ｉｎ）を含有させた結果を示したものである。このうち本発明で規定する範囲内でこれらの元素を含有させたＪ１，Ｊ４，Ｊ５，Ｊ６，Ｊ９，Ｊ１０，Ｊ１１，Ｊ１４〜Ｊ１８では、真直度合格率９０％以上が確保できたが、Ｎ含有量が本発明で規定する０．０１％を超えるＪ２（Ｎ：０．０１７７％）、Ｊ７（Ｎ：０．０１８２％）およびＪ１２（Ｎ：０．０１８９％）では、Ｎ固溶による加工硬化率増加によって真直度合格率が夫々５５％，５２％および５８％であった。また、フェライト結晶粒度番号が本発明で規定する１１番を超えるＪ３（結晶粒度番号：１２．４番）、Ｊ８（結晶粒度番号：１２．３番）およびＪ１３（結晶粒度番号：１２．４番）では、真直合格率が夫々５２％，５０％および５４％と低い値に留まった。
【００６０】
Ｋ１〜Ｋ５は、Ｃｒ，Ｎｉ，Ｔｉ，Ｎｂ，Ｖ等の元素を含有させた結果を示したものであるが、いずれも真直度合格率が９６％以上の高い値を示していた。
【００６１】
【発明の効果】
本発明は以上の様に構成されており、送給、排紙ローラで問題となっている高い紙送り精度を達成するために必要なローラ軸部の真直性（冷間引き抜き加工後の真直性）を改善することのできる鋼材が実現できた。
【図面の簡単な説明】
【図１】コイル状圧延材の内側表層部と外側表層部の長さの差を説明する為の図である。
【図２】引き抜き、矯正した磨き棒鋼に残存する歪み量を示した概略説明図である。
【図３】フェライト結晶粒度番号と真直度合格率との関係を示したグラフである。
【図４】鋼中Ｎの含有量と真直度合格率との関係を示したグラフである。
【図５】鋼中Ｎ量と固溶［Ｎ］量との関係を示したグラフである。
【図１】
0004516203.tif 000006
【図２】
0004516203.tif 000007
【図３】
0004516203.tif 000008
【図４】
0004516203.tif 000009
【図５】
0004516203.tif 000010